"アルデヒド-アミン縮合生成物および脂肪族アミンを約1:10から約10:1の重量比で含む、架橋性エラストマー用の架橋促進剤。前記比が、約6:1である、請求項1に記載の架橋促進剤。脂肪族アミンが、高分子量脂肪族アミンの混合物である、請求項1に記載の架橋促進剤。脂肪族アミンが、ビス水素化タロウアルキルアミン、ジココアルキルアミンおよび1-オクタデカンアミン、N-オクタデシルアミンからなる群から選択される、請求項3に記載の架橋促進剤。脂肪族アミンが、ビス水素化タロウアルキルアミンである、請求項4に記載の架橋促進剤。アルデヒド-アミン縮合生成物が、3,5-ジエチル-1,2-ジヒドロ-1-フェニル-2-プロピルピリジンPDHP、ブチルアルデヒドおよびアニリンの縮合生成物、ならびにブチルアルデヒドおよびブチルアミンの縮合生成物からなる群から選択される、請求項1に記載の架橋促進剤。アルデヒド-アミン縮合生成物が、PDHPである、請求項6に記載の架橋促進剤。脂肪族アミンが、ビス水素化タロウアルキルアミンであり、アルデヒド-アミン縮合生成物が、PDHPである、請求項1に記載の架橋促進剤。脂肪族アミンとアルデヒド-アミン縮合生成物の比が、約6:1である、請求項8に記載の架橋促進剤。エチレンアクリレートエラストマーAEM、ポリアクリレートエラストマーACM、ポリクロロプレンCR、天然ゴムNR、ポリイソプレンIR、スチレンブタジエンSBR、アクリロニトリルブタジエンNBR、エチレン-プロピレンジエンターポリマーEPDM、イソブチレン-co-イソプレンIIR、塩素化イソブチレン-co-イソプレンCIIR、臭素化イソブチレン-co-イソプレンBIIR、エピクロルヒドリンポリマーCO、エピクロルヒドリンのコポリマーECO、およびエピクロルヒドリンのターポリマーGECOのエラストマーからなる群から選択される架橋性エラストマーと、1~10phrで存在する架橋剤であって、脂肪族アミンおよびアルデヒド-アミン縮合生成物を1:10から10:1の重量比で含む架橋剤とを含む、エラストマー生成物。架橋剤が、1~6phrで存在する、請求項10に記載の生成物。架橋剤が、約4phrで存在する、請求項11に記載の生成物。脂肪族アミンが、高分子量脂肪族アミンの混合物である、請求項10に記載の生成物。脂肪族アミンが、ビス水素化タロウアルキルアミン、ジココアルキルアミンおよび1-オクタデカンアミン、N-オクタデシルアミンからなる群から選択される、請求項13に記載の生成物。脂肪族アミンが、ビス水素化タロウアルキルアミンである、請求項14に記載の生成物。アルデヒド-アミン縮合生成物が、3,5-ジエチル-1,2-ジヒドロ-1-フェニル-2-プロピルピリジンPDHP、ブチルアルデヒドおよびアニリンの縮合生成物、ならびにブチルアルデヒドおよびブチルアミンの縮合生成物の群から選択される、請求項10に記載の生成物。アルデヒド-アミン縮合生成物が、PDHPである、請求項16に記載の生成物。脂肪族アミンが、ビス水素化タロウアルキルアミンであり、アルデヒド-アミン縮合生成物が、PDHPである、請求項10に記載の生成物。脂肪族アミンとアルデヒド-アミン縮合生成物の比が、約6:1である、請求項18に記載の生成物。架橋剤が、4phrで存在する、請求項19に記載の生成物。上記これらの架橋系は、好ましくは特に促進剤OTBG、DOTG、DPGおよび/またはビグアニジンが属するグアニジン群の物質から採用される促進剤と共に使用される。しかしながら、毒物学的問題の可能性により、これらの系、特にDOTGは、規制上の要件の下で徐々に廃止されるものと考えられる。本発明は、架橋性エラストマー用の促進剤に関する。特に、本発明は、アルデヒド-アミン縮合生成物および脂肪族アミンの新規ブレンドに関する。アルデヒド-アミン縮合生成物は、例えば、3,5-ジエチル-1,2-ジヒドロ-1-フェニル-2-プロピルピリジンPDHP、ブチルアルデヒドおよびアニリンの縮合生成物B-Arxn、ならびにブチルアルデヒドおよびブチルアミンの縮合生成物により代表される種類のものであり得る。脂肪族アミンは、天然源から得られる高分子量脂肪族アミンジアルキル2級アミン、例えばジココアルキルアミンDCAA、ビス水素化タロウアルキルアミンBHTAAおよび1-オクタデカンアミン、N-オクタデシルアミンの混合物である。驚くべきことに、アルデヒド-アミン縮合生成物および脂肪族アミンのブレンドは、エラストマー化合物の製造における促進剤として、成功裏にDOTGの代用となり得ることが判明した。この新規促進剤ブレンドは、ピロリドン調節剤の必要なく、また金属酸化物、硫黄、およびトリアジン架橋性エラストマーにおける直接的代替物として、ジアミン架橋性AEMおよびACMにおいて目覚しい結果を達成することができる。促進剤ブレンドは、エラストマー組成物中に、1~10phrまで、好ましくは0.2~4phrまで存在してもよい。ブレンドそのものは、約1:10から10:1、好ましくは2:1から6:1の重量比の脂肪族アミンおよびアルデヒド-アミン縮合生成物からなってもよい。本発明は、促進剤ブレンド自体、およびそのブレンドを含むエラストマー組成物にある。本出願人らは、AEM、ACM、CR、NRおよびECOエラストマー化合物におけるDOTGの代用物の有効性を検討した。本発明の目的は、DOTG含有化合物と同様の物理的特性を保持する、エラストマーの硬化系におけるDOTGの代替物を提供することであった。本発明は、エラストマーにおけるDOTGの代替となるように、脂肪族アミンおよびアルデヒド-アミン縮合生成物のブレンドを使用する。この組合せは、DOTGと同様の物理的特性/-20を提供しながら、ゴム化合物の同様の処理特性を維持し、熱エージング後に特性を保持した。重要な物理的特性は、以下の通りである。圧縮永久歪みエージング後の伸びエージング後の引張強度促進剤の有効性を示すために、以下のレオロジー特性を監視した。最大トルクによる硬化状態、MH硬化時間、t’90相乗効果を実証するために、各成分の別個の使用およびその得られた特性の傾向を検査した。試験は、まず、許容される促進剤を開拓するためにAEMにおいて行い、次いでACM、CR、NR、およびECOにおける性能を確認した。本発明は、ジアミン、金属酸化物、硫黄、およびトリアジン架橋性エラストマーにおけるこの新規促進剤ブレンドの使用に関する。AEMエラストマー用のマスターバッチを、以下の表1に示す。出願人らは、AEMエラストマーにおけるDOTGの代用物、特に3,5-ジエチル-1,2-ジヒドロ-1-フェニル-2-プロピルピリジンPDHP、ビス水素化タロウアルキルアミンBHTAA、および最後に2成分のブレンドの有効性を検討した。本発明は、DOTGの代替となるように、脂肪族アミンおよびアルデヒド-アミン縮合生成物のブレンドを使用する。BHTAAおよびPDHP単独の使用を、2成分の組合せと対比させて表2に示す。2種の生成物の組合せによる優れた結果は、生成物単独の物理学的特性の傾向のそれぞれと比較すると、ブレンドの相乗効果を示している。次いで、6:1のBHTAA:PDHPの最適ブレンド比を試験して、この組合せの作用範囲を示した。最も好ましいphrレベルは、4phrでのDOTGと等しい使用量である。表2中の概要データは、10phrまでのレベルが、この組合せの効果的な作用領域を提供することを示している。好ましい使用レベルは0.2~4phrであり、10phrは、外側使用レベルである。ブレンドの比を試験して、この組合せの作用領域を示した。表3中の概要データは、1:10および10:1比でのブレンドの範囲端であっても、生成物単独の同じ使用レベルに勝る改善された性能を提供し、最も好ましいブレンド比は、6:1のBHTAA:PDHPレベルであることを証明している。最後に、検討された特定の成分に加え、他の種類の出発材料を試験して、アルデヒド-アミン縮合生成物および脂肪族アミンの新規ブレンドが作用することを示した。脂肪族アミンジココアルキルアミンDCAAを、単独およびPDHPと組み合わせて試験し、これら2種の組合せもまたDOTGの代替となり得ることを示した表4。6:1の最適ブレンド比を、2phrおよび10phrの高および低レベル範囲で試験した。最適phrレベルを、10:1のDCAA:PDHPの比の範囲端で試験した。次に、アルデヒド-アミン縮合生成物ブチルアルデヒドおよびアニリンB-Arxnを、単独およびBHTAAと組み合わせて試験し、その組合せがDOTGの代替となり得ることを示した表5。6:1の最適ブレンド比を、2phrおよび8phrのphrレベル範囲で試験した。3:1のBHTAA:B-Arxnの追加的な比の範囲で、最適phrレベルを試験した。様々なブレンド比およびphrレベルの使用は、他の出発材料を使用したアルデヒド-アミン縮合生成物および脂肪族アミンの組合せの作用範囲を裏付けている。ACMポリアクリレートエラストマーにおいて追加的試験を行い、これらの組合せがまたそのアクリルエラストマーにおいてDOTGと同様の物理的特性を提供することを示した。ACMエラストマー用のマスターバッチを、以下の表6に示す。表7中の概要データは、1:10および10:1比でのブレンドの範囲端が、生成物単独の同じ使用レベルに勝る改善された性能を提供し、最も好ましいブレンド比は、6:1のBHTAA:PDHPレベルであることを証明している。このエラストマーにおいて、2phrが最適な使用レベルであるが、表7はまた、好ましい比のブレンドは、4phrというより高いレベルでも作用することを示している。このデータは、アルデヒド-アミン縮合生成物および脂肪族アミンの組合せが、AEMだけでなくACMにおいてもDOTGの代替となる物理的結果を提供し得ることを証明している。次に、他の架橋性エラストマー系において本発明を試験し、アルデヒド-アミン縮合生成物および脂肪族アミンの新規ブレンドの促進剤がまた、金属酸化物、硫黄、およびトリアジン架橋性エラストマーにおけるDOTGの代替となることを示した。CR、NR、ECOエラストマー用のマスターバッチを、それぞれ以下の表8~10に示す。表11中の概要データは、ブレンドが、金属酸化物架橋性CRエラストマーにおける生成物単独の同じ使用レベルに勝る改善された性能を提供することを示している。ブレンド比を、1:1および6:1のBHTAA:PDHPレベル、ならびに1phrおよび2phrの使用レベルで試験した。このデータは、アルデヒド-アミン縮合生成物および脂肪族アミンの組合せが、金属酸化物架橋性エラストマーにおいてDOTGの代替となる物理的結果を提供し得ることを証明している。表12中の概要データは、ブレンドが、硫黄架橋性NRエラストマーにおける生成物単独の同じ使用レベルに勝る改善された性能を提供することを示している。ブレンド比を、1:1および6:1のBHTAA:PDHPレベル、ならびに1phrおよび2phrの使用レベルで試験した。このデータは、アルデヒド-アミン縮合生成物および脂肪族アミンの組合せが、硫黄架橋性エラストマーにおいてDOTGの代替となる物理的結果を提供し得ることを証明している。表13中の概要データは、ブレンドが、トリアジン架橋性ECOエラストマーにおける生成物単独の同じ使用レベルに勝る改善された性能を提供することを示している。6:1のBHTAA:PDHPレベルの最適ブレンド比を、DOTGおよびDPGグアニジンの両方に対して試験した。このデータは、アルデヒド-アミン縮合生成物および脂肪族アミンの組合せが、トリアジン架橋性エラストマーにおいてグアニジンの代替となる物理的結果を提供し得ることを証明している。アルデヒド-アミン縮合生成物および脂肪族アミンのブレンドの本発明は、ジアミン、金属酸化物、硫黄、およびトリアジン架橋性エラストマー化合物の製造における促進剤として、成功裏にDOTGの代用となり得る。"